(57)【要約】ブラジャー（１００）またはブリーフのような胴体用衣類は、内側（１１２）および外側（１１４）の層から形成された本体を含み、前記本体は、前記本体の一部から延在する少なくとも１つの胴体用バンドを含み、前記内側の層および外側の層は、前記胴体用衣類の折り目（１７３）に沿って重畳する。前記胴体用衣類は、前記折り目に近接して、前記内側の層と外側の層との間に配置される弾性バンド（１７０）を含む。
2018526539.tif 000002
【特許請求の範囲】
【請求項１】
上部胴体用衣類であって：
内側の層および外側の層から形成された本体であり、前記本体の下部に延在する少なくとも１つの胴体用バンドを有し、前記内側の層および外側の層は下方の折り目に沿って重畳された、本体と；
前記下方の折り目に近接して、前記内側の層および外側の層の間に配置された弾性バンドと；を備える、
上部胴体用衣類。
【請求項２】
前記弾性バンドは、熱可塑性エラストマーフィルムを含む、
請求項１に記載の上部胴体用衣類。
【請求項３】
前記熱可塑性エラストマーフィルムは、ポリアミドを含む、
請求項２に記載の上部胴体用衣類。
【請求項４】
前記熱可塑性エラストマーフィルムは、スチレンブロックコポリマーを含む、
請求項２または請求項３に記載の上部胴体用衣類。
【請求項５】
前記熱可塑性エラストマーフィルムは、スチレンエチレンブタジエンスチレン（ＳＥＢＳ）ブロックコポリマーを含む、
請求項４に記載の上部胴体用衣類。
【請求項６】
前記熱可塑性エラストマーフィルムは、スチレンエチレンプロピレンスチレン（ＳＥＰＳ）ブロックコポリマーを含む、
請求項４に記載の上部胴体用衣類。
【請求項７】
前記熱可塑性エラストマーフィルムは、前記本体のモジュラスより大きいモジュラスを有する、
請求項２〜６のいずれかに記載の上部胴体用衣類。
【請求項８】
前記熱可塑性エラストマーフィルムのモジュラスは、７ｋｇの静荷重で６０％の伸張が計測された場合、約１．０ｋｇ〜４．０ｋｇである、
請求項２〜７のいずれかに記載の上部胴体用衣類。
【請求項９】
前記熱可塑性エラストマーフィルムの厚さは、約０．１ｍｍ〜０．３ｍｍである、
請求項２〜８のいずれかに記載の上部胴体用衣類。
【請求項１０】
前記熱可塑性エラストマーフィルムの幅は、約０．７５インチ（１９．０５ｍｍ）〜１．２５インチ（３１．７５ｍｍ）である、
請求項２〜９のいずれかに記載の上部胴体用衣類。
【請求項１１】
前記弾性バンドは、前記本体の前記内側の層および外側の層の少なくとも１つの内表面に前記弾性バンドを接着剤で固定するために、少なくとも片面がコーティングされた、
請求項１〜１０のいずれかに記載の上部胴体用衣類。
【請求項１２】
前記弾性バンドは、３００°Ｆ（１４８．９℃）〜３６０°Ｆ（１８２．２℃）の加熱で、前記本体の前記内側の層および外側の層の少なくとも１つに融合するように構成された、
請求項１〜１１のいずれかに記載の上部胴体用衣類。
【請求項１３】
前記弾性バンドは、紫外線劣化または亜酸化窒素ガス分解の少なくとも１つに対して耐性がある、
請求項１〜１２のいずれかに記載の上部胴体用衣類。
【請求項１４】
前記弾性バンドのストレッチバックインジケーター（指数）は、ストレッチバックインジケーター試験を用いた後、９８％より大きい、
請求項１〜１３のいずれかに記載の上部胴体用衣類。
【請求項１５】
前記本体は、前側胸部被覆部を有する環状のニット本体を備え、
前記衣類は、ブラジャー、スポーツブラまたはキャミソールである、
請求項１〜１４のいずれかに記載の上部胴体用衣類。
【請求項１６】
衣類の形成方法であって：
衣類を形成するために寸法決めされた本体を編むステップであって、前記衣類は中央の折り目付近で折った際に内側の層および外側の層を有する、編むステップと；
弾性バンドを前記折り目に近接して配置するステップと；
前記折り目で前記本体の前記内側の層および外側の層を重畳し、前記弾性バンドを内包し、前記本体の胴体用バンドを形成するステップと；を備える、
衣類の形成方法。
【請求項１７】
前記弾性バンドは、熱可塑性エラストマーフィルムを含む、
請求項１６に記載の方法。
【請求項１８】
前記熱可塑性エラストマーフィルムは、ポリアミドフィルムを含む、
請求項１７に記載の方法。
【請求項１９】
前記熱可塑性エラストマーフィルムは、スチレンブロックコポリマーを含む、
請求項１７または請求項１８に記載の方法。
【請求項２０】
前記熱可塑性エラストマーフィルムは、スチレンエチレンブタジエンスチレン（ＳＥＢＳ）ブロックコポリマーを含む、
請求項１９に記載の方法。
【請求項２１】
前記熱可塑性エラストマーフィルムは、スチレンエチレンプロピレンスチレン（ＳＥＰＳ）ブロックコポリマーを含む、
請求項１９に記載の方法。
【請求項２２】
前記弾性バンドの少なくとも１つの側面に、前記弾性バンドを前記本体の前記内側の層および外側の層の少なくとも１つの内表面に固定するための接着剤をコーティングするステップを備える、
請求項１６〜２１のいずれかに記載の方法。
【請求項２３】
特定の時間の間、温度および圧力を適用することによって前記弾性バンドを前記内側の層および外側の層の一方に固定するステップをさらに備える、
請求項１６〜２２のいずれかに記載の方法。
【請求項２４】
適用する前記温度は、約１５０°Ｆ（６５．６℃）〜３８０°Ｆ（１９３℃）であり、
適用する前記圧力は、約１０ポンド／平方インチ（６８．９５ｋＰａ）〜１２０ポンド／平方インチ（８２７．４ｋＰａ）であり、
前記時間は、約５秒〜９０秒である、
請求項２３に記載の方法。
【請求項２５】
前記弾性バンドを前記内側の層および外側の層の一方に固定するステップは、前記弾性バンドを、前記内側の層および外側の層の少なくとも１つに、３００°Ｆ（１４８．９℃）〜３６０°Ｆ（１８２．２℃）の熱を適用して融合するステップを備える、
請求項２３または請求項２４に記載の方法。
【請求項２６】
適応する前記温度は、約３２０°Ｆ（１６０℃）であり、
適応する前記圧力は、約３０ポンド／平方インチ（２０６．８ｋＰａ）〜６０ポンド／平方インチ（４１３．７ｋＰａ）であり、
前記時間は、約２０秒〜３０秒である、
請求項２３〜２５のいずれかに記載の方法。
【請求項２７】
前記弾性バンドのストレッチバックインジケーター（指数）は、ストレッチバックインジケーター試験を用いた後、９８％より大きい、
請求項１６〜２６のいずれかに記載の方法。
【請求項２８】
前記衣類は、上部胴体用衣類である、
請求項１６〜２７のいずれかに記載の方法。
【請求項２９】
下部胴体用衣類であって：
一対の脚の開口部と、前記脚の開口部の間の股部と、ウエスト開口部とを有する本体と；
上方の折り目に沿って重畳する内側の層および外側の層を提供するために、前記本体の一部を折ることによって、前記ウエスト開口部に形成されたウエストバンドと；
前記上方の折り目に近接して、前記内側の層および外側の層の間に配置された弾性バンドと；を備える、
下部胴体用衣類。
【請求項３０】
前記弾性バンドは、熱可塑性エラストマーフィルムを含む、
請求項２９に記載の下部胴体用衣類。
【請求項３１】
前記熱可塑性エラストマーフィルムは、ポリアミドを含む、
請求項３０に記載の下部胴体用衣類。
【請求項３２】
前記熱可塑性エラストマーフィルムは、スチレンブロックコポリマーを含む、
請求項３０または３１に記載の下部胴体用衣類。
【請求項３３】
前記熱可塑性エラストマーフィルムは、スチレンエチレンブタジエンスチレン（ＳＥＢＳ）ブロックコポリマーを含む、
請求項３２に記載の下部胴体用衣類。
【請求項３４】
前記熱可塑性エラストマーフィルムは、スチレンエチレンプロピレンスチレン（ＳＥＰＳ）ブロックコポリマーを含む、
請求項３２に記載の下部胴体用衣類。
【請求項３５】
前記熱可塑性エラストマーフィルムは、前記本体のモジュラスより大きいモジュラスを有する、
請求項３０〜３４のいずれかに記載の下部胴体用衣類。
【請求項３６】
前記弾性バンドのストレッチバックインジケーター（指数）は、ストレッチバックインジケーター試験を用いた後、９８％より大きい、
請求項２９〜３５のいずれかに記載の下部胴体用衣類。
【請求項３７】
前記弾性バンドは、前記本体の前記内側の層および外側の層の少なくとも１つの内表面に前記弾性バンドを接着剤で固定するために、少なくとも一方の面がコーティングされた、
請求項２９〜３６のいずれかに記載の下部胴体用衣類。
【請求項３８】
前記衣類は、ボクサー、ブリーフ、ボクサーブリーフ、パンティ、パンティストッキング、または矯正下着である、
請求項２９〜３７のいずれかに記載の下部胴体用衣類。
【発明の詳細な説明】
【技術分野】
【０００１】
［関連出願の相互参照］
本出願は、２０１５年９月３日に出願された米国特許出願第１４／８４５，１８１号の優先権の利益を主張し、その内容は、参照により本明細書に組み込まれる。
【０００２】
本開示は、ブラジャーやブリーフ等の、上部および下部胴体用の丸編みされた（筒状に編んだ）衣類に関する。より詳細には、本開示は、バンド（帯体、ｂａｎｄ）が生地の重畳層の間に固定されている、改良された胸部のバンドを有する丸編みされたブラジャーおよび改良されたウエストのバンドを有する丸編みされた下部胴体用の下着に関する。
【背景技術】
【０００３】
ブラジャー全般、特にスポーツブラ等の上部胴体用の衣類は、着用者に安定感と更なるサポート力を提供するためにブラジャーの下縁に編みこまれた、または取り付けられた、胴体を取り囲むバンドを有する。このようなバンドは、ブリーフ等の下部胴体用の下着の上縁にも編み込まれる、または取り付けられており、ウエストのバンドとして機能する。胸部のバンドまたはウエストのバンドを形成する公知の方法の一つとして、生地の筒を編む工程においてターンドウェルト（ｔｕｒｎｅｄ  ｗｅｌｔ、折り返した縁かがり）を編むことが知られている。別の方法としては、ブラジャーの下縁またはブリーフの上縁の全周にわたり弾性バンドを縫い付ける方法があるが、この追加の工程は追加の労力を要すると共にコストを増加させる。このようにして得られたバンドは、比較的かさばり厚みが出る傾向にあるため、より目立つと共に着用した際の快適性も劣る。
【発明の概要】
【０００４】
本開示の一の態様は、編み生地の重畳層の間に固定された薄い弾性バンドを有する、丸編みされたブラジャーやブリーフ等の衣類である。例示である一の実施の形態において、弾性バンドは、弾性バンドのモジュラスがｓｐａｎｄｅｘ（スパンデックス）およびＬｙｃｒａ（登録商標、ライクラ）等の従来の弾性の糸によって得られるモジュラス（キログラム（ｋｇ）で表した保持力）よりも高いモジュラスを有する、薄いポリアミドフィルムを備える。生地とフィルムのモジュラスは合計すると、約１．０ｋｇと４ｋｇとの間とすることができる。本明細書中において「モジュラス」という用語は、所与の割合で材料を伸ばした際の材料の復元力をキログラムで表したものである。モジュラスが高いほど、材料は硬い（ｓｔｉｆｆ）、即ち、材料は線形伸びに対してより耐性を有する。弾性材料の種類、その幅および厚さによってモジュラスは大きく変動することがある。
【０００５】
本開示の別の態様は、生地の重畳層の間に固定された弾性バンドを有する、ブラジャーや下部胴体用の下着を形成する方法である。この方法は、中心の折り目で折った際に内側および外側の層を有する、二重の衣類を形成するために対称的な寸法とされた本体を丸編みするステップを備える。弾性バンドが折り目に近接して配置されていると共に、生地が折り目を中心に対称的に重畳されており、これにより弾性バンドが内包されて、より薄い、従って、より目立たず、着用した際もより快適な、胴体用バンドを具備する二重の衣類が形成される。一の実施の形態において、弾性バンドは、編み生地の内側および外側の層のいずれか一方または両方に、特定の時間、加熱および加圧することにより固定される。
【図面の簡単な説明】
【０００６】
本開示は、下記の詳細な実施の形態の説明と添付図面とにより、より明らかになるであろう。
【０００７】
【図１】図１は、一実施の形態のブラジャーの正面斜視図である。
【０００８】
【図２】図２は、図１の一実施の形態のブラジャーの背面斜視図であって、背面の閉じ口を有する実施の形態を示す図である。
【０００９】
【図３】図３は、図１の一実施の形態のブラジャーの背面斜視図であって、背面の閉じ口のないスポーツブラの実施の形態を示す図である。
【００１０】
【図４】図４は、図１、２の一実施の形態のブラジャーの正面図である。
【００１１】
【図５】図５は、図１、２の一実施の形態のブラジャーの背面図である。
【００１２】
【図６】図６は、図１の一実施の形態のブラジャーの６−６断面図である。
【００１３】
【図７】図７は、一実施の形態のボクサーブリーフの正面斜視図である。
【００１４】
【図８】図８は、図７の一実施の形態のブリーフの８−８断面図である。
【発明を実施するための形態】
【００１５】
本開示の一の態様は、ブラジャー、スポーツブラ、およびキャミソール等の上部胴体用の衣類に関する。図１乃至図６を参照して、丸編みのブラジャーが符号１００として全体的に示されている。従来の丸編み機で形成された丸編みのブラジャー１００は、重畳する内側１１２および外側１１４の層、即ち生地の層を有する二重のブラジャーの本体を含んでなることができる。本明細書中では、二重のブラジャーについて示し説明するが、本開示は二重の衣類に限定されず、ブラジャーや下部胴体用の下着等の一重の衣類も本開示の範囲に含まれる。
【００１６】
ブラジャーの本体は、ポリエステル、ナイロン等の従来の材料のいずれかによって形成することができる。本体はまた、衣類を着用者の胴体周りに固定するためにある程度の弾性を有する、ｓｐａｎｄｅｘ等の１種以上の弾性糸を編むことにより形成することができる。本明細書中に記載する実施の形態での生地の各層の厚さは、約０．６ｍｍから約２．０ｍｍとすることができる。
【００１７】
図２、図４および図５に示すとおり、本明細書中に開示されるブラジャーは、一対の胸カップ１２０と、各胸カップ１２０の外縁から外側に延在する、胴体を取り囲むストラップ１３０とを含み、２本の胴体のストラップ１３０が着用者の背中において留め具１５０によって留められる。図３の例示の実施の形態においては、１本の連続した胴体のストラップ１３５が各胸カップ１２０の外縁の間に延在して着用者の胴体を取り囲む。この実施の形態は、被るスポーツタイプのブラジャーの典型である。更に、胸カップ１２０は、ブラジャーの本体の形成後に成形するか、編み工程において緩い領域として本体の前側に編み込むことができる。
【００１８】
図１乃至図６に示すとおり、ブラジャー１００の下部に沿って、内側１１２の層と外側１１４の層との間に弾性バンド１７０が挿入されており、弾性バンド１７０は、胸カップ１２０および中央のまち（三角切れ）１８０の下を通って、胴体のストラップ１３０、１３５の下縁に沿って延在している。
【００１９】
ここで、図６に転ずると、ブラジャー１００の弾性バンド１７０は、改善されたモジュラスを有すると共に、伸びの有効範囲の全域にわたって比較的一貫したモジュラスを維持する、比較的薄い弾性の材料を含む。ブラジャー１００のタイプおよびスタイルに応じて、衣類を着用した際に弾性の材料を目立たなくするよう、弾性バンド１７０の厚さを約０．０１０ｍｍと０．４５ｍｍとの間の範囲とすることができる。弾性バンド１７０の最適な厚さは、ブラジャー１００に付与される所望のコントロールレベルに依存するが、これは典型的に、サイズに依存する。言うまでもなく、弾性バンド１７０は、薄ければ薄いほど着用した際に目立ち難い。ブラジャー１００のタイプおよびスタイルに応じたコントロールおよびサポートの度合いは、弾性バンド１７０の幅にも依存する。弾性バンド１７０の幅は、最小限のブラアップサポートを提供するブラジャーにおける約４分の１（１／４）インチ（６．３５ｍｍ）から、下部胴体制御用衣類の７インチ（１７７．８ｍｍ）またはそれ以上の幅の範囲とすることができる。本明細書に示す例示の実施の形態における最適な幅は、約４分の３（３／４）インチ（１９．０５ｍｍ）と１と４分の１（１＋１／４）インチ（３１．７５ｍｍ）との間である。
【００２０】
一の実施の形態において、弾性バンド１７０は熱可塑性エラストマー（ＴＰＥ）の薄いフィルムを含む。別の実施の形態において、弾性バンド１７０は、熱可塑性エラストマー（ＴＰＥ）のフィラメントおよび／またはファイバーの織布材料または不織布材料を含む。特定の例では、弾性バンドは、材料の複数の層を含み、層の少なくとも１つはＴＰＥである。熱可塑性エラストマーはポリアミドブレンドを含むことができる。かかるポリアミドブレンドは、商標名Ｐｅｂａｘ（登録商標）でペンシルベニア州のキングオブプラシアにあるアルケマ社（Ａｒｋｅｍａ  Ｉｎｃ．）から入手可能である。下記に記載する物理的特性を有する他のフィルムなどの、他の薄い弾性材料は、弾性バンド１７０の形成に適している。例えば、熱可塑性エラストマー（ＴＰＥ）は、スチレン系ブロックコポリマーおよび／または熱可塑性ウレタン（ＴＰＵ）を含むことができる。このようなスチレンブロックコポリマーの１つは、下記の表１に示すように、Ｋｒａｔｏｎ（登録商標）によるＳＢＣである。いくつかの例において、ＴＰＥは、スチレンエチレンブタジエンスチレン（ＳＥＢＳ）ブロックコポリマー、スチレンエチレンプロピレン（ＳＥＰ）ブロックコポリマー、スチレンイソプレンスチレン（ＳＩＳ）、スチレンエチレンエチレンプロピレンスチレン（ＳＥＥＰＳ）ブロックコポリマー、スチレンエチレンプロピレンスチレン（ＳＥＰＳ）ブロックコポリマー、前述のブロックコポリマーの組み合わせ、および／または他のスチレンブロックコポリマーである。特定の実施の形態では、弾性バンド１７０は、バンド１７０に一体化された熱可塑性エラストマーファイバーを含む。
【００２１】
いくつかの実施の形態では、弾性バンド１７０は、例えばＡＳＴＭ  Ｄ４９６４による試験方法および手順に従って、以下に記載される弾性回復特性を有する。この試験方法は、定速伸長試験（すなわち、伸張ひずみ試験）を含む。例えば、弾性バンド１７０の弾性特性は、実質的にゼロのヒステリシス損失を含むことができ、弾性バンド１７０は、バンド１７０の伸張状態と非伸長状態との間で実質的に維持される弾性を有する。換言すると、伸長後の弾性バンド１７０の戻り率（例えば、伸ばし−戻り）は、少なくとも約９８％であり、例えば約９９．９％までである。特定の実施の形態では、弾性バンド１７０は、保持率（例えば、９５％の伸張保持率）を維持しながら、少なくとも２５回の洗濯サイクル（例えば、洗浄−乾燥サイクル）に耐えることができる。いくつかの例では、弾性バンド１７０は、紫外線および亜酸化窒素（nitrous oxide, ＮＯ）ガス劣化（例えば、変色、負の弾性効果、および／またはその他）に耐え得る。特定の実施の形態において、弾性バンド１７０の所望の弾性フィルム特性は、特定のポリマー比の調整、およびプロセスオイル、熱硬化性樹脂、粘着付与樹脂、収縮抑制剤、顔料および／または他の化学薬剤の添加によって達成することができる。
【００２２】
弾性バンド１７０の伸ばし−戻りを決定するための例示の試験方法「ストレッチバックインジケーター試験（Stretch Back Indicator Test）」は、各長手方向端部に続く１インチ幅の弾性バンド１７０の長さを含む。バンドは、例えばＺｗｉｃｋ試験機で、最初の伸張されていない（未延伸の）長さの１５０％の長さに伸張される。引き伸ばされた長さに達した後、バンドは直ちに伸張されていない状態に戻る（例えば、引き伸ばされた長さに保持されることなく）。３サイクルで２回の実施をバンドに行った後、最後の未延伸の長さを３回目のサイクルごとに測定し、バンドの最初の未延伸の長さと比較する。各サンプルについて３サイクルを２回実施する試験を行った後、バンドの伸ばし−戻り（すなわち、弾性回復性）の指標（指数）は、バンドについて、（例えば、機械出力によって）最初の未延伸の長さを最後の未延伸の長さで割り、１００を掛けてパーセンテージを得ることにより決定される。最終結果が１００％に近いほど、伸ばし−戻り特性が良好である。
【００２３】
例示および比較を目的として、本明細書の例示の実施の形態において、例えばターンドウェルトなどの典型的な編み込み型の胴体用バンドの厚さは略２．０ｍｍである。ターンドウェルトと同様の重量を有する弾性バンドを縫い込んだ、カットソー（ｃｕｔ  ａｎｄ  ｓａｗ、裁断・縫製）のブラジャーの厚さは略１．８ｍｍである。例えば、上述した熱可塑性エラストマーのポリアミドフィルムを有するバンドの厚さは、略１．５ｍｍとすることができる。
【００２４】
弾性の材料のモジュラスは、その材料の種類、幅、および厚さに依存する。本明細書で説明する例示の実施の形態において、最適なモジュラスは約１．０ｋｇ〜４．０ｋｇとすることができる。下記の表１に幾つかの例を示すが、このモジュラスの範囲は、弾性バンド１７０に７ｋｇの静荷重を長さ方向にかけた場合の、約９５％〜１４０％の変形（伸び）に相当する。
【表１】
2018526539.tif 000003
【００２５】
比較のため、ブラジャー１００の本体は、１ｋｇ未満のモジュラスを有するものとする。例えば、８９重量％のナイロンと１１重量％のｓｐａｎｄｅｘとの従来のブレンドにより形成された、２枚の重畳された生地の層のモジュラスは、４０％伸びにおいて約０．１３２ｋｇであり、６０％伸びにおいては約０．３５ｋｇである。上記表１にも示すとおり、弾性バンドは、伸びが増加するほどモジュラスの増加が減少する。これにより、広範囲のサイズにおいて快適なブラジャー１００が作成される。折り目１７３に近接したブラジャーの下部における胴体用バンドの領域では、表１のサンプルと同様の７ｋｇの荷重下で試験した際に、二重の本体の材料だけで、１６０％の伸びを許容できる。
【００２６】
再度、図６を参照すると、本開示のブラジャー１００を形成する方法が最も良く示されている。ブラジャーの本体、またはブランク（素材）は、従来の丸編み機によって筒状に編まれる。筒の中央周辺は折り目１７３に相当し、折り目１７３を中心に内側１１２の層と外側１１４の層とが重畳されて二重のブラジャーの本体となる。
【００２７】
弾性バンド１７０は、中央の折り目１７３に近接して、且つこの中央の折り目１７３で筒を折った際に二重のブラジャーの本体の内面になる部分に位置決めされている。弾性バンド１７０は、その片面または両面にヒートシール接着剤１７２がコーティングされ、ブラジャー構造が完成すると定位置に接着されるようにすることができる。適切なヒートシール接着剤１７２の一つは、マサチューセッツ州ニューベリーポートにあるビクスビーインターナショナル社（Ｂｉｘｂｙ  Ｉｎｔｅｒｎａｔｉｏｎａｌ  Ｃｏｒｐ．）より入手可能なＲＸ２６４１である。しかし、本開示は、バンド１７０の接着にヒートシール接着剤を用いることに限定されず、他の適切な材料および方法を用いてバンドを衣類に固定することも本開示の範囲に含まれる。
【００２８】
次に、ブラジャーの本体の内側１１２の層と外側１１４の層は、折り目１７３を中心に対称的に重畳され、それにより弾性バンド１７０が内包され、上記のとおり、二重のブラジャーの本体が形成される。ヒートシール接着剤１７２が弾性バンド１７０の片面または両面に塗布される場合、弾性バンド１７０は、上下の発熱体を有する空気式プレスによって二層の生地の間に固定される。加熱の温度は、約１５０°Ｆ（６５．６℃）〜３８０°Ｆ（１９３℃）とすることができるが、好ましくは約３２０°Ｆ（１６０℃）である。かける圧力は、約１０ｐｓｉ（６８．９５ｋＰａ）以上、約１２０ｐｓｉ（８２７．４ｋＰａ）以下、好ましくは約３０ｐｓｉ（２０６．８５ｋＰａ）〜６０ｐｓｉ（４１３．７ｋＰａ）である。好ましい圧力は、約５秒以上、約９０秒以下、好ましくは約２０秒〜３０秒でかけるものとする。特定の実施例では、弾性バンド１７０は、ヒートシール接着剤１７２なしで布層に付けることができる。例えば、弾性バンド１７０は、約３００°Ｆ（１４８．９℃）〜３６０°Ｆ（１８２．２℃）の熱を加え、弾性バンド１７０を結合させる（例えば、ヒートセット、溶融、および／または他の方法で固定する）ことによって、布層に付着させる、溶解特性を有することができる。あるいは、弾性バンド１７０は、約３００°Ｆ（１４８．９℃）〜３４０°Ｆ（１７１．１℃）の熱を加え、弾性バンド１７０が溶解する（例えば、ヒートセット、溶融、および／または他の方法で固定する）ことによって、布層に付着させる、溶融特性を有することができる。さらに別の代替案として、弾性バンド１７０は、約３２０°Ｆ（１６０℃）〜３４０°Ｆ（１７１．１℃）の熱を加え、弾性バンド１７０が溶解する（例えば、ヒートセット、溶融、および／または他の方法で固定する）ことによって、布層に付着させる、溶融特性を有することができる（例えば、約３００°Ｆ（１４８．９℃），３０５°Ｆ（１５１．７℃），３１０°Ｆ（１５４．４℃），３１５°Ｆ（１５７．２℃），３２０°Ｆ（１６０℃），３２５°Ｆ（１６２．８℃），３３０°Ｆ（１６５．６℃），３３５°Ｆ（１６８．３℃）または３４０°Ｆ（１７１．１℃）である）。
【００２９】
一旦、弾性バンド１７０が内側１１２の層と外側１１４の層との間に接着されると、ブラジャーの本体を所望形状に裁断することができる。次に、自由縁（解放されている縁）に沿ってトリム１９０が固定され、肩のストラップ１６０が取り付けられ、留め具１５０が固定されると、ブラジャー１００の構造が完成する。肩のストラップの各部１６０とブラジャー本体を一体に成形して裁断する場合、両者を肩の最上部付近で縫い合わせればよい。同様に、胴体のストラップ１３５が一続きになっている場合、留め具１５０は不要である。
【００３０】
本開示の他の態様は、ボクサー、ブリーフ、ボクサーブリーフ、パンティ、パンティストッキング、矯正下着等の、環状に編まれた下部胴体用の衣類に関する。図７および図８を参照して、ボクサーブリーフが符号２００により全体的に示されている。従来の丸編み機で形成された丸編みのブリーフ２００は、ポリエステル、ナイロン等の従来の材料のいずれかによって形成される本体を備える。また本体は、衣類を着用者の下部胴体周りに固定するために、ある程度の弾性を有する、ｓｐａｎｄｅｘ等の１種以上の弾性糸で編むことにより形成することができる。
【００３１】
本開示のブリーフ２００は、一対の脚の開口部２１０と、股部２３０と、本開示のウエストバンド２５０に取り囲まれたウエスト開口部２２０とを有する。説明した実施の形態は、ボクサースタイルのブリーフに典型的な脚部２４０を有する。従来のブリーフ、即ち、脚部２４０の無い、ウエストバンド２５０を有する男性または女性用のブリーフも本開示の範囲に含まれる。
【００３２】
図８に最も良く示すように、弾性バンド２７０は、上述のとおり、ブリーフ２００のウエスト開口部２２０に沿って内側２１２と外側２１４の生地の間に挿入されている。内側および外側の生地の層２１２、２１４は共に、丸編み機で作成された１つの筒の一部として形成されている。筒の最上部は、最上部の折り目２７３に沿って下向きに折り曲げられ、二重になったウエストバンド２５０を形成する。この際、弾性バンド２７０は折り目２７３に隣接して配設され、二重の生地によって覆われている。弾性バンド２７０、内側の層２１２、および外側の層２１４は、上述の方法と同様に熱と圧力を用いて、接着剤２７２で定位置に固定することができる。弾性バンドをブリーフ２００の本体に接着するその他の方法も本開示の範囲に含まれる。
【００３３】
第１の態様では、上部胴体用衣類は、内側の層および外側の層から形成された本体であって、前記本体が本体の下部に延在する少なくとも１つの胴体用バンドを有し、内側の層および外側の層が下方の折り目に沿って重畳された、本体と；下方折り目に近接して、内側の層と外側の層の間に配置された弾性バンドと；を備える。
【００３４】
第２の態様は、第１の態様において、弾性バンドは、熱可塑性エラストマーフィルムを含む。
【００３５】
第３の態様は、第２の態様において、熱可塑性エラストマーフィルムは、ポリアミドを含む。
【００３６】
第４の態様は、第２の態様または第３の態様において、熱可塑性エラストマーフィルムは、スチレンブロックコポリマーを含む。
【００３７】
第５の態様は、第４の態様において、熱可塑性エラストマーフィルムは、スチレンエチレンブタジエンスチレン（ＳＥＢＳ）ブロックコポリマーを含む。
【００３８】
第６の態様は、第４の態様において、熱可塑性エラストマーフィルムは、スチレンエチレンプロピレンスチレン（ＳＥＰＳ）ブロックコポリマーを含む。
【００３９】
第７の態様は、第２の態様〜第６の態様のいずれか１つにおいて、熱可塑性エラストマーフィルムは、本体のモジュラスより大きいモジュラスを有する。
【００４０】
第８の態様は、第２の態様〜第７の態様のいずれか１つにおいて、熱可塑性エラストマーフィルムのモジュラスは、７ｋｇの静的荷重で６０％の伸張が計測された場合、約１．０ｋｇ〜４．０ｋｇである。
【００４１】
第９の態様は、第２の態様〜第８の態様のいずれか１つにおいて、熱可塑性エラストマーフィルムの厚さは、約０．１ｍｍ〜０．３ｍｍである。
【００４２】
第１０の態様は、第２の態様〜第９の態様のいずれか１つにおいて、熱可塑性エラストマーフィルムの幅は、約０．７５インチ（１９．０５ｍｍ）〜１．２５インチ（３１．７５ｍｍ）である。
【００４３】
第１１の態様は、第１の態様〜第１０の態様のいずれか１つにおいて、弾性バンドは、本体の内側の層および外側の層の少なくとも１の内表面に弾性バンドを接着剤で固定するために、少なくとも片面がコーティングされている。
【００４４】
第１２の態様は、第１の態様〜第１１の態様のいずれか１つにおいて、弾性バンドは、３００°Ｆ（１４８．９℃）〜３６０°Ｆ（１８２．２℃）の加熱で、本体の内側の層および外側の層の少なくとも１つに融合するように構成されている。
【００４５】
第１３の態様は、第１の態様〜第１２の態様のいずれか１つにおいて、弾性バンドは、紫外線劣化または亜酸化窒素ガス分解の少なくとも１つに対して耐性がある。
【００４６】
第１４の態様は、第１の態様〜第１３の態様のいずれか１つにおいて、弾性バンドのストレッチバックインジケーター（指数）は、ストレッチバックインジケーター試験を用いた後、９８％より大きい。
【００４７】
第１５の態様は、第１の態様〜第１４の態様のいずれか１つにおいて、本体は、前側胸部被覆部を有する環状のニット本体を備え、衣類は、ブラジャー、スポーツブラまたはキャミソールである。
【００４８】
第１６の態様では、衣類の形成方法は、衣類を形成するために寸法決めされた本体を編むステップであって、衣類は中央の折り目線付近で折った際に内側の層および外側の層を有する、編むステップと、弾性バンドを折り目に近接して配置するステップと、折り目で本体の内側の層および外側の層を重畳し、弾性バンドを内包し、本体の胴部用バンドを形成するステップとを備える。
【００４９】
第１７の態様は、第１６の態様において、弾性バンドは、熱可塑性エラストマーフィルムを含む。
【００５０】
第１８の態様は、第１７の態様において、熱可塑性エラストマーフィルムは、ポリアミドフィルムを含む。
【００５１】
１９の態様は、第１７の態様または第１８の態様において、熱可塑性エラストマーフィルムは、スチレンブロックコポリマーを含む。
【００５２】
第２０の態様は、第１９の態様において、熱可塑性エラストマーフィルムは、スチレンエチレンブタジエンスチレン（ＳＥＢＳ）ブロックコポリマーを含む。
【００５３】
第２１の態様は、第１９の態様において、熱可塑性エラストマーフィルムは、スチレンエチレンプロピレンスチレン（ＳＥＰＳ）ブロックコポリマーを含む。
【００５４】
第２２の態様は、第１６の態様〜第２１態様のいずれか１つにおいて、弾性バンドの少なくとも１つの側面に、弾性バンドを本体の内側の層および外側の層の少なくとも１つの内表面に固定するための接着剤をコーティングするステップを備える。
【００５５】
第２３の態様は、第１６の態様〜第２２の態様のいずれか１つにおいて、特定の時間の間、温度および圧力を適用することによって弾性バンドを内側の層および外側の層の一方に固定するステップをさらに備える。
【００５６】
第２４の態様は、第２３の態様において、適用する温度は、約１５０°Ｆ（６５．６℃）〜３８０°Ｆ（１９３℃）であり、適用する圧力は、約１０ポンド／平方インチ（６８．９５ｋＰａ）〜１２０ポンド／平方インチ（８２７．４ｋＰａ）であり、時間は約５秒〜約９０秒である。
【００５７】
第２５の態様は、第２３の態様または第２４の態様において、弾性バンドを内側の層および外側の層の一方に固着させるステップは、弾性バンドを内側の層および外側の層の少なくとも１つに、３００°Ｆ（１４８．９℃）〜３６０°Ｆ（１８２．２℃）の熱を適用して融合するステップを備える。
【００５８】
第２６の態様は、第２３の態様〜第２５の態様のいずれか１つにおいて、適用する温度は約３２０°Ｆであり、適用する圧力は約３０ポンド／平方インチ（２０６．８ｋＰａ）〜６０ポンド／平方インチ（４１３．７ｋＰａ）であり、時間は約２０秒〜３０秒である。
【００５９】
第２７の態様は、第１６の態様〜第２６の態様のいずれか１つにおいて、弾性バンドのストレッチバックインジケーター（指数）は、ストレッチバックインジケーター試験を用いた後、９８％より大きい。
【００６０】
第２８の態様は、第１６に態様〜第２７の態様のいずれか１つにおいて、衣類は上部胴体用衣類である。
【００６１】
第２９の態様において、下部胴体用衣類は、一対の脚の開口部と脚の開口部の間の股部とウエスト開口部とを有する本体と、上方の折り目に沿って重畳する内側の層および外側の層を提供するために、本体の一部を折ることによって、ウエスト開口部に形成されたウエストバンドと、上方の折り目に近接して、内側の層および外側の層の間に配置された弾性バンドとを備える。
【００６２】
第３０の態様は、第２９の態様において、弾性バンドは、熱可塑性エラストマーフィルムを含む。
【００６３】
第３１の態様は、第３０の態様において、熱可塑性エラストマーフィルムは、ポリアミドを含む。
【００６４】
第３２の態様は、第３０の態様または第３１の態様において、熱可塑性エラストマーフィルムは、スチレンブロックコポリマーを含む。
【００６５】
第３３の態様は、第３２の態様において、熱可塑性エラストマーフィルムは、スチレンエチレンブタジエンスチレン（ＳＥＢＳ）ブロックコポリマーを含む。
【００６６】
第３４の態様は、第３２の態様において、熱可塑性エラストマーフィルムは、スチレンエチレンプロピレンスチレン（ＳＥＰＳ）ブロックコポリマーを含む。
【００６７】
第３５の態様は、第３０の態様〜第３４の態様のいずれか１つにおいて、熱可塑性エラストマーフィルムは、本体のモジュラスよりも大きいモジュラスを有する。
【００６８】
第３６の態様は、第２９の態様〜第３５の態様のいずれか１つにおいて、弾性バンドのストレッチバックインジケーター（指数）は、ストレッチバックインジケーター試験を用いた後、９８％より大きい。
【００６９】
第３７の態様は、第２９の態様〜第３６の態様のいずれか１つにおいて、弾性バンドは、本体の内側の層および外側の層の少なくとも１つの内表面に弾性バンドを接着剤で固定するために、少なくとも一方の面がコーティングされる。
【００７０】
第３８の態様は、第２９の態様〜第３７の態様のいずれか１つにおいて、衣類は、ボクサー、ブリーフ、ボクサーブリーフ、パンティ、パンティストッキングまたはシェイプウェアである。
【００７１】
前述の記載および例は、本開示を説明するためのものであると理解されるべきである。当業者は、本開示の精神と範囲から逸脱することなく、種々の代替および改変例を考案することが可能である。従って、本開示は、そのような全ての代替、改変、変更を包含することを意図する。
【符号の説明】
【００７２】
１００    ブラジャー
１１２    内側
１１４    外側
１２０    胸カップ
１３０    胴体のストラップ
１３５    胴体のストラップ
１５０    留め具
１６０    肩のストラップ
１７０    弾性バンド
１７２    ヒートシール接着剤
１７３    折り目
１８０    中央のまち
１９０    トリム
２００    ブリーフ
２１０    脚の開口部
２１２    内側
２１４    外側
２２０    ウエスト開口部
２３０    股部
２４０    脚部
２５０    ウエストバンド
２７０    弾性バンド
２７２    接着剤
２７３    折り目
【図１】
2018526539.tif 000004
【図２】
2018526539.tif 000005
【図３】
2018526539.tif 000006
【図４】
2018526539.tif 000007
【図５】
2018526539.tif 000008
【図６】
2018526539.tif 000009
【図７】
2018526539.tif 000010
【図８】
2018526539.tif 000011
【国際調査報告】
2018526539.tif 000012
2018526539.tif 000013
2018526539.tif 000014